(57)【要約】【課題】製造コストが抑えられ、安全性が確保された樹脂シートの製造方法及び製造装置を提供すること。【解決手段】エチレン−酢酸ビニル共重合体及び架橋剤を含む組成物からなる樹脂シートをカレンダー成形により製造する方法であって、前記組成物を押し出し機により加熱混練するとともに連続的に押し出す加熱混練押出工程、及び押し出された組成物をカレンダーロールまで搬送速度を上昇させながら搬送する搬送工程、を含むことを特徴とする樹脂シートの製造方法及びこれに対応する製造装置。【選択図】図１
2014213586.tif 000002
【特許請求の範囲】
【請求項１】
エチレン−酢酸ビニル共重合体及び架橋剤を含む組成物からなる樹脂シートをカレンダー成形により製造する方法であって、
前記組成物を押し出し機により加熱混練するとともに連続的に押し出す加熱混練押出工程、及び
押し出された組成物をカレンダーロールまで搬送速度を上昇させながら搬送する搬送工程、
を含むことを特徴とする樹脂シートの製造方法。
【請求項２】
前記搬送工程を複数のベルトコンベアで行い、
該複数のベルトコンベアそれぞれの搬送速度を異なる速度に設定することにより、前記搬送速度の上昇を段階的に行うことを特徴とする請求項１に記載の樹脂シートの製造方法。
【請求項３】
前記押し出し機が二軸押し出し機であることを特徴とする請求項１又は２に記載の樹脂シートの製造方法。
【請求項４】
前記樹脂シートが太陽電池用封止膜であることを特徴とする請求項１〜３の何れか１項に記載の樹脂シートの製造方法。
【請求項５】
エチレン−酢酸ビニル共重合体及び架橋剤を含む組成物からなる樹脂シートをカレンダー成形により製造する装置であって、
前記組成物を加熱混練するとともに連続的に押し出す押し出し機と、
押し出された組成物をカレンダーロールまで搬送速度を上昇させながら搬送する搬送手段と、
を有することを特徴とする樹脂シートの製造装置。
【請求項６】
前記搬送手段は複数のベルトコンベアであり、
該複数のベルトコンベアのそれぞれの搬送速度が異なる速度に設定されることにより、前記搬送速度の上昇が段階的に行われることを特徴とする請求項５に記載の樹脂シートの製造装置。
【請求項７】
前記押し出し機が二軸押し出し機であることを特徴とする請求項５又は６の何れか１個に記載の樹脂シートの製造装置。
【請求項８】
前記樹脂シートが太陽電池用封止膜であることを特徴とする請求項５〜７の何れか１項に記載の樹脂シートの製造装置。
【発明の詳細な説明】
【技術分野】
【０００１】
本発明は、エチレン−酢酸ビニル共重合体を主成分とする樹脂シートの製造方法及び製造装置に関し、特に製造コストが抑えられ、作業の安全性が確保された樹脂シートの製造方法及び製造装置に関する。
【背景技術】
【０００２】
エチレン−酢酸ビニル共重合体（以下、ＥＶＡとも称する。）を主成分とする樹脂シートは、透明性や接着性に優れていることから、太陽電池用封止膜や合わせガラス用中間膜等、複数の基板や部材を接着するための接着シートとして広く使用されている。
【０００３】
太陽電池用封止膜として使用する場合には、例えば、図３に示すように、表面側透明保護部材１１、太陽電池用封止膜１３Ａ、接続タブ１５で電気的に接続された複数の発電素子１４、太陽電池用封止膜１３Ｂ、及び裏面側保護部材（バックカバー）１２をこの順で積層して一体化することにより製造される太陽電池に使用される。一体化する際には加熱加圧を行い、太陽電池用封止膜１３Ａ、１３Ｂに含まれる架橋剤によりＥＶＡを架橋させるのが一般的である（特許文献１）。
【０００４】
また、合わせガラス用中間膜として使用する場合には、例えば、図４に示すように、２枚のガラス板７Ａ及び７Ｂの間に合わせガラス用中間膜５を挟持し、架橋硬化させて製造される合わせガラスに使用される。合わせガラスは主に自動車や建物の窓に使用され、合わせガラス用中間膜５により、耐貫通性や破損したガラスの飛散が防止される（特許文献２）。
【０００５】
このような目的で用いられるＥＶＡを主成分とする樹脂シートは、エチレン−酢酸ビニル共重合体および架橋剤などの添加剤を含む組成物を、カレンダー成形、押出成形、プレス成形等種々の成形法により成膜して製造される。この中でもカレンダー成形は生産能力が高いことから広く利用されている。
【０００６】
図２は従来のカレンダー成形法を説明する概略図である。まず、ＥＶＡ及び架橋剤等の添加剤を含む組成物をミキサー（図示せず）で混合した後、遊星ローラ式押し出し機１１２のホッパー１１４に供給し、ＥＶＡ及び架橋剤等の添加剤を均一分散させる。均一分散された組成物は遊星ローラ式押し出し機１１２から塊状で排出され、第１ベルトコンベア１２２上に供給される。そして、組成物は第１ベルトコンベア１２２からチャージロール１３２まで搬送され、チャージロール１３２において十分に加熱混練された後、第２ベルトコンベア１４０によりカレンダーロール３４（３４Ａ〜Ｄ）まで搬送される。カレンダーロール３４に供給された組成物は所望とする厚さまで圧延された後、図示しない冷却ロール及び巻き取りロールで冷却及び巻き取りが行われ、樹脂シートが完成する。
【先行技術文献】
【特許文献】
【０００７】
【特許文献１】特開２０００−８４９６７号公報
【発明の概要】
【発明が解決しようとする課題】
【０００８】
しかしながら、チャージロールを使用する場合には、材料の切り替えし等種々の制御を要し、熟練されたオペレータ要員を配置する必要があるため、製造コスト増大の要因となっていた。また、チャージロールの操作は危険性が高く、万一巻き込まれた場合には重篤事故に繋がる恐れがあるため安全面の問題もある。
【０００９】
本発明の目的は、製造コストが抑えられ、安全性が確保された樹脂シートの製造方法及び製造装置を提供することにある。
【課題を解決するための手段】
【００１０】
上記目的は、エチレン−酢酸ビニル共重合体及び架橋剤を含む組成物からなる樹脂シートをカレンダー成形により製造する方法であって、
前記組成物を押し出し機により加熱混練するとともに連続的に押し出す加熱混練押出工程、及び押し出された組成物をカレンダーロールまで搬送速度を上昇させながら搬送する搬送工程、を含むことを特徴とする樹脂シートの製造方法により達成される。
【００１１】
組成物の加熱混練に押し出し機を用いることで従来のようなチャージロールを使用せずに済むので、危険を伴うオペレータ要員を配置することを要せず、またこれにより製造コストも抑えられる。一方、押し出し機の口金は、その近傍において温度上昇による架橋剤の分解が起きないよう必然的に比較的大きいサイズに設定することになるが、口金を大きくすると押し出される材料が太くなり、押出速度も低下するため、そのままの速度で搬送するとカレンダーロールの周速と合わずに搬送過程で材料が切れ、安定的に生産することが難しくなる。そこで、搬送過程で搬送速度を上昇させることにより、押し出された組成物を細くし、カレンダーロールの周速に合わせることで、安定的に樹脂シートを製造することができる。
【００１２】
本発明の樹脂シートの製造方法の好ましい態様は以下の通りである。
【００１３】
（１）前記搬送工程を複数のベルトコンベアで行い、該複数のベルトコンベアそれぞれの搬送速度を異なる速度に設定することにより、前記搬送速度の上昇を段階的に行う。
搬送手段として複数のベルトコンベアを使用して段階的に搬送速度を上昇させることにより、搬送中の組成物の切断を確実に防止することができる。
（２）前記押し出し機が二軸押し出し機である。
二軸押し出し機は他の押し出し機と比較して、発熱が少なく温度調整が容易なことから、厳密な温度調整が必要な上記架橋剤を含む組成物をシート成形するのに好適である。
（３）前記樹脂シートが太陽電池用封止膜である。
太陽電池の発電素子を封止するために架橋反応が行われる太陽電池用封止膜の製造方法として好適に適用することができる。
【００１４】
また、上記目的は、エチレン−酢酸ビニル共重合体及び架橋剤を含む組成物からなる樹脂シートをカレンダー成形により製造する装置であって、前記組成物を加熱混練するとともに連続的に押し出す押し出し機と、押し出された組成物をカレンダーロールまで搬送速度を上昇させながら搬送する搬送手段と、を有することを特徴とする樹脂シートの製造装置により達成される。
【００１５】
本発明の樹脂シートの製造装置の好ましい態様は以下の通りである。
【００１６】
（１）前記搬送手段は複数のベルトコンベアであり、該複数のベルトコンベアのそれぞれの搬送速度が異なる速度に設定されることにより、前記搬送速度の上昇が段階的に行われる。
（２）前記押し出し機が二軸押し出し機である。
（３）前記樹脂シートが太陽電池用封止膜である。
【００１７】
これら樹脂シート製造装置の好ましい態様の好適理由は上記樹脂シートの製造方法で説明した通りである。
【発明の効果】
【００１８】
本発明の樹脂シートの製造方法及び製造装置は、従来のカレンダー成形と比較して、製造コストが抑えられると共に安全性が確保されている。また、樹脂シートを安定的に効率よく製造することが可能である。
【図面の簡単な説明】
【００１９】
【図１】本発明のカレンダー成形装置の実施の形態の一例を説明する概略図である。
【図２】従来のカレンダー成形装置を示す概略図である。
【図３】一般的な太陽電池の構造を示す概略断面図である。
【図４】一般的な合わせガラスの構造を示す概略断面図である。
【発明を実施するための形態】
【００２０】
以下、図面を参照して本発明を詳細に説明する。上述したように、本発明の樹脂シートの製造方法は、エチレン−酢酸ビニル共重合体及び架橋剤を含む組成物を加熱混練するとともに連続的に押し出す加熱混練押出工程、及び押し出された組成物をカレンダーロールまで搬送速度を上昇させながら搬送する搬送工程を含む。
【００２１】
図１は、本発明の樹脂シートの製造方法に好適に使用できる本発明の樹脂シート製造装置の一例を示す概略図である。この樹脂シート製造装置１０では、まず、ペレット状や粉末状のエチレン−酢酸ビニル共重合体と架橋剤及び必要に応じて添加される添加剤を予めミキサー（図示せず）で均質となるよう混合した後、押し出し機１２の材料ホッパー１４に供給する。材料ホッパー１４に供給された組成物は押し出し機１２内で加熱混練された後、口金１６から連続的に押し出され、第一ベルトコンベア２２−１上に供給される。このとき供給される組成物の形状は、例えば断面形状が円形状や楕円形状等の長尺体である。この断面形状は口金１６の開口部の形状に依存し、その開口部の形状は例えば円形状や楕円状等である。
【００２２】
第一ベルトコンベア２２−１上に供給された組成物は、そのベルトコンベア２２−１上をカレンダーロール３４（３４Ａ〜Ｄ）に向かって送られ、更に、第二ベルトコンベア２２−２、続いて第三ベルトコンベア２２−３に送られる。そして、第三ベルトコンベア２２−３のカレンダーロール３４側端部まで搬送された後、４本のカレンダーロール３４Ａ〜Ｄのうちカレンダーロール３４Ａと３４Ｂの間に供給される。組成物が供給されるとカレンダーロール３４Ａと３４Ｂの間にメルトバンク４０が生じると共に、ここから複数のカレンダーロール３４Ａ〜Ｄによって組成物が圧延される。圧延された後、図示しない冷却ロール及び巻き取りロールによって冷却及び巻き取りが行われ、樹脂シートが完成する。
【００２３】
本発明において特徴的なことは、搬送手段としての上記複数のベルトコンベア２２−１〜３での搬送速度を搬送する過程で上昇させることである。すなわち、上記３個のベルトコンベア２２−１〜２２−３はその搬送速度がそれぞれ異なる速度に設定され、カレンダーロール３４側に位置するベルトコンベアの搬送速度が押し出し機１２側に位置するベルトコンベアの搬送速度よりも速くなるように速度をそれぞれ調整する。したがって、第１ベルトコンベア２２−１の搬送速度Ｖ１、第２ベルトコンベア２２−２の搬送速度Ｖ２及び第３ベルトコンベア２２−３の搬送速度Ｖ３についてはＶ１＜Ｖ２＜Ｖ３という関係が成り立ち、組成物の搬送速度は搬送過程において段階的に上昇する。
【００２４】
また、押し出し機１２からの押し出し速度Ｖ０は、第１ベルトコンベア２２−１の速度Ｖ１と同じかそれ以下であり、第３ベルトコンベアの速度Ｖ３は、複数のカレンダーロール３４Ａ〜Ｄのうち、入り口側のカレンダーロール３４Ａの速度Ｖｃと同じかそれに近い速度（例えば、±１ｍ／ｈ）となるように設定する。
【００２５】
具体的には、Ｖ３の速度はＶ２の２〜４倍、Ｖ２の速度はＶ１の２〜４倍、Ｖ３の速度はＶ１の速度の４〜１６倍とすればよい。この範囲であれば、速度の相違が大きすぎず、速度を徐々に上昇させることができるので、搬送中に押し出された組成物が切断されることを確実に防止できる。
【００２６】
具体的には、押し出し機１２の口金１６から押し出された直後の速度は例えば１〜３ｍ／ｈであり、カレンダーロールに供給される直前の速度は例えば１５〜３０ｍ／ｈである。
【００２７】
このように搬送過程において搬送速度を上げることにより、押し出し機１２から長尺状に押し出された組成物が引っ張られて細くなり、その断面積は押し出し機から押し出された時の２０〜３０％程度となる。これにより、カレンダーロールの処理能力に適した供給量でカレンダーロールに供給することができる。また、従来のようにチャージロールを使用していないので、チャージロールの制御要員の配置を要しない。
【００２８】
なお、本図で示した例では、３個のベルトコンベアを用いた例を示しているが、押し出し速度やカレンダーロールの周速等に応じてベルトコンベアの数を適宜変更してよく、例えば、２〜５個あればよい。押し出し機の押し出し速度とカレンダーロールの周速の差がより大きい場合には、より多くのベルトコンベアを用い、徐々に速度を上昇させることで、搬送途中での切断を回避することができる。
【００２９】
なお、図中、押圧ロール２４は、組成物が搬送中にベルトコンベア２２−１〜３から離れないように組成物を抑えつけるために必要に応じて設けられるものである。
【００３０】
口金１６の開口部の大きさは、押し出し機の処理能力や所望とするフィルムの生産量、口金近傍における発熱の度合い等に応じて、組成物に含まれる架橋剤の分解が抑えられる温度となるよう適宜設定する。口金１６の開口部の面積は、例えば１５０〜３５０ｃｍ２である。
【００３１】
押し出し機１２での加熱混練時の温度は、エチレン−酢酸ビニル共重合体の融点以上で且つ架橋剤の分解温度よりも低い温度に調整する。具体的には６０〜１００℃である。
【００３２】
本発明において、押し出し機１２は、加熱混練された組成物を途切れることなく連続的に搬送手段に供給することができるものであればよく、例えば、一軸押し出し機、二軸押し出し機、多軸押し出し機等いずれでもよい。発熱が少なく、加熱混練される組成物の温度調整が容易な点から二軸押し出し機を使用することが好ましい。
【００３３】
上記説明した例では、搬送手段として複数のベルトコンベアを例として示しているが、これに限られず、例えば、押し出し機からカレンダーロールまでの間に複数のロールを配置し、その複数のロールのそれぞれの周速をカレンダーロールに向かうに従い速くなるように設定し、その複数のロールで押し出された組成物を搬送させる搬送手段でもよい。
【００３４】
上記説明した例では、複数のカレンダーロールは、４本のカレンダーロールからなるＬ字型を示しているが、直列３本型、傾斜３本型、直列４本型、逆Ｌ型、Ｚ型、傾斜Ｚ型、５本型等、必要に応じて選択してよい。カレンダーロールによる圧延処理は通常の温度及び周速で行えばよい。製造される樹脂シートの厚さは用途に応じて適宜選択される。例えば、０．０５〜２ｍｍである。
【００３５】
上述したように上記組成物は、エチレン−酢酸ビニル共重合体及び架橋剤を含んでおり、必要に応じてその他各種添加剤も添加される。以下、組成物の各成分について説明する。
【００３６】
ＥＶＡにおける酢酸ビニル含有量は２０〜３５質量％、特に２２〜２６質量％であることが好ましい。２０質量％未満であると、樹脂シートの加工性が低下する恐れがあり、３５質量％を超えると、カルボン酸、アルコール等が発生し、樹脂シートと接する部材との界面で発泡が生じ易くなる恐れがある。
【００３７】
また、ＥＶＡのメルトフローレート（ＭＦＲ）は、３５ｇ／１０分以下、特に２〜６ｇ／１０分であることが好ましい。低すぎると流動性が低下し、発生した気泡が抜けにくくなる場合があり、この範囲より高いと加工性が低下する場合がある。なお、本発明におけるメルトフローレート（ＭＦＲ）の値は、ＪＩＳ  Ｋ７２１０に従い、１９０℃、荷重２１．１８Ｎの条件に基づいて測定されたものである。
【００３８】
上記組成物には架橋剤が含まれる。架橋構造を形成することで、太陽電池モジュールに用いた場合の封止性能や、合わせガラスに用いた場合の接着性能を向上させることができる。架橋剤としては、接着力、耐湿性、耐貫通性の温度依存性が改善された樹脂シートが得られることから、有機過酸化物を用いるのが好ましい。
【００３９】
前記有機過酸化物としては、１００℃以上の温度で分解してラジカルを発生するものであれば、どのようなものでも使用することができる。有機過酸化物は、一般に、成膜温度、組成物の調整条件、硬化温度、被着体の耐熱性、貯蔵安定性を考慮して選択される。
【００４０】
前記有機過酸化物としては、樹脂の加工温度・貯蔵安定性の観点から例えば、ベンゾイルパーオキサイド系硬化剤、ｔｅｒｔ−ヘキシルパーオキシピバレート、ｔｅｒｔ−ブチルパーオキシピバレート、ｔｅｒｔ−ブチルパーオキシ２−ヘキシルカーボネート、３，５，５−トリメチルヘキサノイルパーオキサイド、ジ−ｎ−オクタノイルパーオキサイド、ラウロイルパーオキサイド、ステアロイルパーオキサイド、１，１，３，３−テトラメチルブチルパーオキシ−２−エチルヘキサノエート、スクシニックアシドパーオキサイド、２，５−ジメチル−２，５−ジ（ｔｅｒｔ−ブチルパーオキシ）ヘキサン、２，５−ジメチル−２，５−ジ（２−エチルヘキサノイルパーオキシ）ヘキサン、１−シクロヘキシル−１−メチルエチルパーオキシ−２−エチルヘキサノエート、ｔｅｒｔ−ヘキシルパーオキシ−２−エチルヘキサノエート、４−メチルベンゾイルパーオキサイド、ｔｅｒｔ−ブチルパーオキシ−２−エチルヘキサノエート、ｍ−トルオイル＋ベンゾイルパーオキサイド、ベンゾイルパーオキサイド、１，１−ビス（ｔｅｒｔ−ブチルパーオキシ）−２−メチルシクロヘキサネート、１，１−ビス（ｔｅｒｔ−ヘキシルパーオキシ）−３，３，５−トリメチルシクロヘキサネート、１，１−ビス（ｔｅｒｔ−ヘキシルパーオキシ）シクロヘキサネート、１，１−ビス（ｔｅｒｔ−ブチルパーオキシ）−３，３，５−トリメチルシクロヘキサン、１，１−ビス（ｔｅｒｔ−ブチルパーオキシ）シクロヘキサン、２，２−ビス（４，４−ジ−ｔｅｒｔ−ブチルパーオキシシクロヘキシル）プロパン、１，１−ビス（ｔｅｒｔ−ブチルパーオキシ）シクロドデカン、ｔｅｒｔ−ヘキシルパーオキシイソプロピルモノカーボネート、ｔｅｒｔ−ブチルパーオキシマレイックアシド、ｔｅｒｔ−ブチルパーオキシ−３，３，５−トリメチルヘキサン、ｔｅｒｔ−ブチルパーオキシラウレート、２，５−ジメチル−２，５−ジ（メチルベンゾイルパーオキシ）ヘキサン、ｔｅｒｔ−ブチルパーオキシイソプロピルモノカーボネート、ｔｅｒｔ−ブチルパーオキシ−２−エチルヘキシルモノカーボネート、ｔｅｒｔ−ヘキシルパーオキシベンゾエート、２，５−ジ−メチル−２，５−ジ（ベンゾイルパーオキシ）ヘキサン、等が挙げられる。
【００４１】
ベンゾイルパーオキサイド系硬化剤としては、７０℃以上の温度で分解してラジカルを発生するものであればいずれも使用可能であるが、半減期１０時間の分解温度が５０℃以上のものが好ましく、調製条件、成膜温度、硬化（貼り合わせ）温度、被着体の耐熱性、貯蔵安定性を考慮して適宜選択できる。使用可能なベンゾイルパーオキサイド系硬化剤としては、例えば、ベンゾイルパーオキサイド、２，５−ジメチルヘキシル−２，５−ビスパーオキシベンゾエート、ｐ−クロロベンゾイルパーオキサイド、ｍ−トルオイルパーオキサイド、２，４−ジクロロベンゾイルパーオキサイド、ｔ−ブチルパーオキシベンゾエート等が挙げられる。ベンゾイルパーオキサイド系硬化剤は１種でも２種以上を組み合わせて使用してもよい。
【００４２】
有機過酸化物として、特に、２，５−ジメチル−２，５−ジ（ｔｅｒｔ−ブチルパーオキシ）ヘキサン、１，１−ビス（ｔｅｒｔ−ヘキシルパーオキシ）−３，３，５−トリメチルシクロヘキサン、ｔｅｒｔ−ブチルパーオキシ２−ヘキシルカーボネートが好ましい。
【００４３】
前記有機過酸化物の含有量は、エチレン−酢酸ビニル共重合体１００質量部に対して、０．１〜５質量部、より好ましくは０．２〜３質量部であることが好ましい。前記有機過酸化物の含有量は、少ないと得られる架橋後の耐久性能が低下する恐れがあり、多くなると共重合体との相溶性が悪くなる恐れがある。
【００４４】
上記組成物は、必要に応じて、さらに架橋助剤を含んでいてもよい。前記架橋助剤は、エチレン−酢酸ビニル共重合体のゲル分率を向上させ、樹脂シートの接着性及び耐久性を向上させることができる。
【００４５】
前記架橋助剤の含有量は、エチレン−酢酸ビニル共重合体１００質量部に対して、一般に１０質量部以下、好ましくは０．１〜５質量部、更に好ましくは０．１〜２．５質量部で使用される。これにより、接着性に優れる樹脂シートが得られる。
【００４６】
前記架橋助剤（官能基としてラジカル重合性基を有する化合物）としては、トリアリルシアヌレート、トリアリルイソシアヌレート等の３官能の架橋助剤の他、（メタ）アクリルエステル（例、ＮＫエステル等）の単官能又は２官能の架橋助剤等を挙げることができる。なかでも、トリアリルシアヌレートおよびトリアリルイソシアヌレートが好ましく、特にトリアリルイソシアヌレートが好ましい。
【００４７】
樹脂シートは、合わせガラスや太陽電池モジュールに使用した場合の接着性能を向上させるため、更に接着向上剤を含んでいても良い。接着向上剤としては、シランカップリング剤を用いることができる。これにより、優れた接着力を有する樹脂シートを形成することが可能となる。シランカップリング剤としては、γ−クロロプロピルメトキシシラン、ビニルエトキシシラン、ビニルトリス（β−メトキシエトキシ）シラン、γ−メタクリロキシプロピルトリメトキシシラン、ビニルトリアセトキシシラン、γ−グリシドキシプロピルトリメトキシシラン、γ−グリシドキシプロピルトリエトキシシラン、β−（３，４−エポキシシクロヘキシル）エチルトリメトキシシラン、ビニルトリクロロシラン、γ−メルカプトプロピルトリメトキシシラン、γ−アミノプロピルトリエトキシシラン、Ｎ−β−（アミノエチル）−γ−アミノプロピルトリメトキシシランを挙げることができる。これらシランカップリング剤は、単独で使用しても、又は２種以上組み合わせて使用しても良い。なかでも、γ−メタクリロキシプロピルトリメトキシシランが特に好ましく挙げられる。
【００４８】
前記シランカップリング剤の含有量はエチレン−酢酸ビニル共重合体１００質量部に対して５質量部以下、好ましくは０．１〜２質量部であることが好ましい。
【００４９】
樹脂シートは、膜の種々の物性（機械的強度、光学的特性、耐熱性、耐光性、架橋速度等）の改良あるいは調整のため、必要に応じて、可塑剤、アクリロキシ基含有化合物、メタクリロキシ基含有化合物及び／又はエポキシ基含有化合物などの各種添加剤、紫外線吸収剤、光安定剤および老化防止剤を含んでいてもよい。
【００５０】
本発明の製造方法及び製造装置により製造される樹脂シートは太陽電池用封止膜又は合わせガラス用中間膜として好ましく使用することができる。
【００５１】
樹脂シートを太陽電池用封止膜に使用する場合は、通常、表面側透明保護部材と裏面側保護部材との間に、本発明により製造された樹脂シート（封止膜）を介在させて架橋一体化させることにより発電素子を封止させて太陽電池を製造する。発電素子を十分に封止するには、表面側透明保護部材、表面側封止膜、発電素子、裏面側封止膜及び裏面側保護部材をその順で積層し、積層体を減圧下で予備圧着し、各層の残存する空気を脱気した後、加熱するとともに加圧して封止膜を架橋硬化させればよい。
【００５２】
また、合わせガラス用中間膜として使用する場合は、例えば、本発明により製造された樹脂シート（中間膜）を２枚の透明基板の間に介在させて積層体とした後、加熱加圧し、中間膜を架橋させて接着一体化させることにより合わせガラスが製造される。前記透明基板は、例えば珪酸塩ガラス、無機ガラス板、無着色透明ガラス板などのガラス板の他、プラスチックフィルムを用いてもよい。前記プラスチックフィルムとしては、ポリエチレンテレフタレート（ＰＥＴ）フィルム、ポリエチレンアフタレート（ＰＥＮ）フィルム、ポリエチレンブチレートフィルムを挙げることができ、ＰＥＴフィルムが好ましい。
【００５３】
なお、本発明は上述した実施の形態に限定されることなく、種々の変更が可能である。
【符号の説明】
【００５４】
１０  樹脂シート製造装置
１２  押し出し機
１４  ホッパー
１６  口金
２２−１〜３  ベルトコンベア
２４  押圧ロール
３４Ａ〜３４Ｄ  カレンダーロール
４０  メルトバンク
【図１】
2014213586.tif 000003
【図２】
2014213586.tif 000004
【図３】
2014213586.tif 000005
【図４】
2014213586.tif 000006